(57)【要約】  少なくとも１つの金属層（２、３）および少なくとも１つの繊維強化プラスチック層（４、４’、７、１１、１３、１５）を含む、構造部材（２０）、特に自動車の構造部材（２０）を製造するための、重ね合わせた平坦層で作られた積層材の形態の複合材料（１、６、８、１０、１２、１４、１６、１８）を図示および記載する。複合材料から作られた構造部材の第１に重量の軽量化、第２に強度の増加を部材コストの削減と共に達成するため、繊維強化プラスチック層（４、４’、７、１１、１３、１５）は、ポリプロピレン、ポリエチレン、ポリアミドおよび／またはこれらの混合物に基づくマトリックスを有するようにする。【選択図】図２
2014509971.tif 000002
【特許請求の範囲】
【請求項１】
少なくとも１つの金属層（２、３）および少なくとも１つの繊維強化プラスチック層（４、４’、７、１１、１３、１５）を含む構造部材（２０）を製造するための、重ね合わせた平坦層の積層材の形態の複合材料（１、６、８、１０、１２、１４、１６、１８）であって、前記繊維強化プラスチック層（４、４’、７、１１、１３、１５）はポリプロピレン、ポリエチレン、ポリアミドおよび／またはこれらの混合物に基づくマトリックスを有することを特徴とする、複合材料。
【請求項２】
少なくとも１つのポリアミドベースの繊維を含まないプラスチック層（５、５’）が設けられることを特徴とする、請求項１に記載の複合材料。
【請求項３】
前記少なくとも１つの繊維強化プラスチック層（４、４’、７、１１、１３、１５）の前記マトリックスおよび／または前記少なくとも１つの繊維を含まないプラスチック層（５、５’）はポリエチレンを含むことを特徴とする、請求項１または２に記載の複合材料。
【請求項４】
前記少なくとも１つの繊維強化プラスチック層（４、４’、７、１１、１３、１５）の前記マトリックスおよび／または前記少なくとも１つの繊維を含まないプラスチック層（５、５’）はスチレン無水マレイン酸（ＳＭＡ）を含むことを特徴とする、請求項１〜３のいずれかに記載の複合材料。
【請求項５】
前記複合材料の前記少なくとも１つの繊維強化プラスチック層（４、４’、７、１１、１３、１５）における繊維の比率は、５体積％〜４０体積％、特に５体積％〜２０体積％であることを特徴とする、請求項１〜４のいずれかに記載の複合材料。
【請求項６】
前記少なくとも１つの繊維強化プラスチック層（４、４’、７、１１、１３、１５）はガラス繊維およびホウ素繊維などの無機繊維、炭素繊維およびタンパク質繊維などの有機繊維、ならびに／またはアラミド繊維およびポリエチレン繊維などのプラスチック繊維を含むことを特徴とする、請求項１〜５のいずれかに記載の複合材料。
【請求項７】
前記少なくとも１つの繊維強化プラスチック層（４、４’、７、１５）の繊維がレイドファブリック、編物もしくは織物、または一方向層として存在することを特徴とする、請求項１〜６のいずれかに記載の複合材料。
【請求項８】
前記少なくとも１つの金属層（２、３）は鋼またはアルミニウム材料で作られていることを特徴とする、請求項１〜７のいずれかに記載の複合材料。
【請求項９】
前記少なくとも１つの金属層（２、３）は４５０ＭＰａ未満の引張強さを有することを特徴とする、請求項１〜８のいずれかに記載の複合材料。
【請求項１０】
前記少なくとも１つの金属層（２、３）は０．１ｍｍ〜１ｍｍの厚さ、好ましくは最大０．７５ｍｍの厚さを有することを特徴とする、請求項１〜９のいずれかに記載の複合材料。
【請求項１１】
前記少なくとも１つの金属層（２、３）は陥凹部、凹部および／または開口部を有することを特徴とする、請求項１〜１０のいずれかに記載の複合材料。
【請求項１２】
前記少なくとも１つの金属層（２、３）は前記複合材料に対して最大５０体積％の比率を有することを特徴とする、請求項１〜１１のいずれかに記載の複合材料。
【請求項１３】
前記複合材料（１、６、８、１０、１２、１４、１６、１８）は０．５ｍｍ〜４．０ｍｍの層厚み、特に１．０ｍｍ〜３．０ｍｍの層厚みを有することを特徴とする、請求項１〜１２のいずれかに記載の複合材料。
【請求項１４】
一方の側で前記繊維強化または繊維を含まないプラスチック層（４、４’、５、５’、７、１１、１３、１５）に隣接し、もう一方の側で前記少なくとも１つの金属層（２、３）に隣接し、特に０．０１ｍｍ〜０．０５ｍｍの厚さを持つ接着促進層（１７）が設けられることを特徴とする、請求項１〜１３のいずれかに記載の複合材料。
【請求項１５】
複合材料から作られる、特に自動車用の構造部材（２０）であって、前記複合材料は請求項１〜１４のいずれかに記載の複合材料（１、６、８、１０、１２、１４、１６、１８）であることを特徴とする、構造部材。
【発明の詳細な説明】
【技術分野】
【０００１】
本発明は、成形によって特に自動車用の構造部材を製造するための、少なくとも１つの金属層および少なくとも１つの繊維強化プラスチック層を含む、重ね合わせた平坦層で作られた積層材の形態の複合材料に関する。本発明は、そうした複合材料から作られた構造部材をさらに含む。
【背景技術】
【０００２】
様々な用途において、部材強度を失うことなく低重量を有する部材が必要とされている。特許文献１には、複合材料と、それから作られた、２つの金属カバー層を有してその間に繊維強化プラスチック層が設けられた構造部材とが開示されている。さらに特許文献２には、金属の層および繊維強化プラスチック層を含む車体部材が開示されている。
【０００３】
自動車の製造では、軽量化および部材強度の両方が大きな重要性を有する。したがって、安全性の理由から、適切な運転中には部材の破損が回避され、衝突の際には、高荷重を吸収するかまたは散逸させることができることを確かなものにしなければならない。一方、特に自動車産業では、高い原価意識があるため構造部材を安価で製造する必要がある。こうした要求を実現するには、既知の複合材料に関する最適化がさらに必要とされる。
【先行技術文献】
【特許文献】
【０００４】
【特許文献１】独国特許出願公開第６００  １１  ９１７（Ｔ２）号
【特許文献２】独国特許出願公開第１０２  ２１  ５８２（Ａ１）号
【発明の概要】
【課題を解決するための手段】
【０００５】
したがって本発明は、コストを抑えながら、第１に重量の軽量化と第２に構造部材の強度および／または剛性の増加とを達成できるように、最初に引用し上述した複合材料および構造部材を構築して精製するという目的に基づく。
【０００６】
上掲の目的は、繊維強化プラスチック層がポリプロピレン、ポリエチレン、ポリアミドおよび／またはこれらの混合物に基づくマトリックスを有するという、請求項１の前提部に記載の複合材料により達成される。
【０００７】
さらに、上掲の目的は、複合材料が請求項１〜１４のいずれかによる複合材料であるという、請求項１５に記載の構造部材によっても達成される。
【０００８】
本発明は、ポリプロピレン、ポリエチレン、ポリアミドおよび／またはこれらの混合物に基づく繊維強化プラスチック層のマトリックスの使用により、第１に重量の軽量化と第２に強度および／または剛性の増加とに関して、複合材料または構造部材の材料特性が驚くほど経済的に影響を受け得ることを見出した。この繊維強化プラスチック層は、第１に低コストで製造することができ、第２に高い強度および／または剛性を可能にするため、金属の層の強度および／または剛性の要件が緩和される。したがって金属の層は、層厚みが薄い安価な金属から形成することができる。全体的に見ると、より好ましい繊維強化プラスチック層を有する複合材料と比較しても、結果として、複合材料のコスト削減、したがって構造部材のコスト削減になる。
【０００９】
本複合材料または構造部材のさらなる利点は、これにコーティング、特に陰極浸漬コーティングを施すことができるということである。
【００１０】
本発明の意味における複合材料は、重ね合わせた平坦層により形成される積層材である。層は好ましくは、一定または少なくとも均一な層厚みを有する。好ましくは、構造部材は成形により複合材料から製造される。
【００１１】
構造部材は主に、たとえばシャーシ部材、床下部品、床板、フロアアセンブリ、ドアインパクトキャリア、ルーフレインフォースメント、窓枠補強材、バンパー、Ａピラー、Ｂピラーおよび／またはＣピラーの補強材、Ａピラー、Ｂピラーおよび／またはＣピラー自体、ダッシュボードキャリア、バッテリーハウジング、タンクコンテナ、水リザーバ、スペアタイヤウェル等である。また構造部材は、主として自動車の適切な運転の際の支援機能を有さない場合でも、必要に応じて自動車の見える外郭の部品であってもよい。しかしながら、構造部材は、特にその材料特性のため、支援機能を有する、ならびに／または、衝突が起きた場合に車に作用する力を吸収および／または散逸させる部材である。サスペンション部品は特に、クロスメンバ、サブフレーム、コントロールアーム、ピボット軸受、アンチロールバー、エンジンクロスメンバ、トーションビームアクスル、タイヤガイドモジュールおよび／またはタイヤホルダである。シャーシ部品は一般に、自動車のシャーシまたは運転性と機能的に関連する、したがって自動車の安全要件と機能的に関連する部材である。また、この文脈における自動車は、商用車、たとえば貨物車、バスおよびトラクタであってもよい。さらに鉄道車両も含まれ、航空産業および航空宇宙産業における用途も同様である。
【００１２】
複合材料または対応する構造部材の用途は、建築物、たとえばエレベータのみならず、再生可能エネルギー、たとえば風力およびソーラーヒーティングの開発のためのプラントにもあり得る。原則として、質量が移動し、高い強度および／または剛性と共に重量を減少させなければならないすべての用途が考えられる。
【００１３】
好ましくは金属の層が外層として設けられる。これは、衝撃、温度上昇等の外部からの好ましくない作用から繊維強化プラスチックを保護し得るためである。構造部材中で可能な限り均等または対称的に力が発生し得るように、あるいは、両側からの外部作用から繊維強化プラスチックを保護できるように、２つの金属の層を設けてもよく、その場合これらを好ましくは複合材の外層として設ける。外層はまた、複合材料の構造部材への成形に好ましい影響を与え得る。複数の金属の層を使用する際は、前記の理由および製造上の理由から、複数の金属の層は、同じ厚さおよび／または同じ材料を含む場合に、好適である。
【００１４】
また、繊維強化プラスチック層が低い伸び率でも機能しなくなった場合、１つの金属の層または複数の金属の層が、安全機能を発揮し、構造部材の全体の破損を防止することもできる。
【００１５】
複合材料の第１の好ましい実施形態では、少なくとも１つの繊維を含まないプラスチック層がさらに設けられる。これは、より高い伸び率を許容し、適切な場合には全体の破損を阻止することができるように形成することができる。その代わりに、またはそれに加えて、繊維を含まないプラスチック層は、圧縮力を吸収するのに役立つことがある。原則として、少なくとも１つの繊維を含まないプラスチック層も、ポリプロピレン、ポリエチレン、ポリアミドまたはこれらの混合物に基づく場合に、好適である。これは、複合材料の特性の改善、および／または繊維強化プラスチック層と繊維を含まないプラスチック層とが好ましいように相互に隣接して設けられた場合に、これらの間の接着または連結の改善につながる。特に、繊維を含まないプラスチック層のプラスチックおよび繊維強化プラスチック層のマトリックスは、類似している、あるいはさらに同一である場合に、好ましい。
【００１６】
好ましいポリアミドベースの繊維強化プラスチック層のマトリックスおよび／または繊維を含まないプラスチック層は、好ましくはポリエチレン（ＰＥ）を含んでもよい。ポリアミド（ＰＡ）およびポリエチレンは、その後別々の層を形成しない。むしろ前記プラスチックはブレンドを形成する。ポリエチレンは、特にその温度依存特性のため、作業性、特に複合材料の成形性を向上させる。プラスチックマトリックスまたはプラスチック層におけるポリエチレンの比率は、３重量％〜４０重量％、好ましくは５重量％〜２０重量％であってもよい。
【００１７】
その代わりに、またはそれに加えて、プラスチック層のマトリックスおよび／または繊維を含まないプラスチック層は、対応する層の接着特性を向上させるためスチレン無水マレイン酸（ＳＭＡ）を含んでもよい。これは、特にポリアミドに接着特性を抑制するポリエチレンなどの追加成分を加える場合に当てはまる。接着に関しては、特に金属の層の接着は、問題となることがある。スチレン無水マレイン酸の添加によりさらに、ポリアミド中の追加成分の脱混合、およびそれによるより均等な分布が改善され得る。これは、特にポリエチレンの添加において該当する。プラスチック層のプラスチックマトリックス中のスチレン無水マレイン酸の比率は、０．５重量％〜１０重量％、好ましくは０．５重量％〜５重量％であってもよい。
【００１８】
少なくとも１つの繊維強化プラスチック層の繊維の比率は、複合材料の十分な強度、剛性および／または加工性を達成するため、繊維強化プラスチック層に対して最大６５体積％、および複合材料に対しては５体積％〜４０体積％、好ましくは５体積％〜２０体積％、特に５体積％〜１５体積％であってもよい。
【００１９】
繊維強化プラスチック層の繊維は無機繊維、有機繊維および／またはプラスチック繊維であり、すなわち所望の特性によって異なる。無機繊維は、好ましくはガラス繊維、ホウ素繊維および玄武岩繊維であってもよく、一方、有機繊維は、特に炭素繊維およびタンパク質繊維であってもよい。プラスチック繊維はアラミド繊維でも、またポリエチレン繊維でもよい。
【００２０】
加えて、複合材料または構造部材の特性は、繊維強化プラスチック層のマトリックス中の繊維の配列の様式により決定してもよい。原則として配列は、等方性でも、また異方性でもよく、引張強さが等方性であるか、または異方性であるかどうかによって異なる。繊維は、何ら根拠なく分布していても、または規則正しく分布していてもよく、好ましくは繊維強化プラスチック層中にレイドファブリック、編物もしくは織物またはフリースおよび／または一方向層として分布していてもよい。特に一方向層では、構造部材、特に引っ張り応力を加えられた部材の最大引張強さは、繊維の優先方向で決定され得る。また、特に複合構造部材は、繊維が一方向に配向され、かつ、ひだが繊維の配向に実質的に平行に走る場合、成形により難なく製造することができる。
【００２１】
材料特性およびコストのため、少なくとも１つの金属層は、鋼、たとえば炭素鋼もしくはステンレス鋼、またはアルミニウム材料で作られた場合に、好適である。アルミニウムは、コストではなく重量のため、鋼より好ましい。
【００２２】
繊維強化プラスチック層の高い引張強さのため、金属層は、最大で繊維強化プラスチック層の引張強さに相当する引張強さを有し、特に最大７００ＭＰａ、好ましくは最大６５０ＭＰａ、特に好ましくは４５０ＭＰａ未満であれば、十分である。金属の層の引張強さの要求値が低いほど、より経済的な金属が好適になる。この文脈では、鋼質ＤＸ５６、ＨＸ２２０ＢＤ、ＨＣ３４０ＬＡおよびＨＣＴ６００Ｘが好ましい場合がある。
【００２３】
繊維強化プラスチック層の高い引張強さのため、その代わりに、またはそれに加えて、０．１ｍｍ〜１ｍｍの厚さ、好ましくは最大０．７５ｍｍの厚さを有してもよい非常に薄い金属層を設けることができる。
【００２４】
金属の節約、さらにそれによる重量および／またはコストの削減のため、少なくとも１つの金属層は、陥凹部、凹部および／または開口部を有してもよい。その場合これらは、金属層全体に配置され、好ましくは均等に分布される。
【００２５】
あるいは、金属の節約、さらにそれによる重量および／またはコストの削減のため、少なくとも１つの金属層は、複合材料に対して最大５０体積％の比率を有してもよい。その代わりに、またはそれに加えて、複合材料の断面積が、最大５０％の金属比率を有するようにしてもよい。
【００２６】
複合材料の重量およびコストを全体として低く維持するため、複合材料の全体の厚さは、０．５ｍｍ〜４．０ｍｍ、特に１．０ｍｍ〜３．０ｍｍであってもよい。
【００２７】
複合材料の金属とプラスチックとの間の接着の改善は、特に０．０１ｍｍ〜０．０５ｍｍの厚さの付着促進剤が、第１に繊維強化プラスチック層または繊維を含まないプラスチック層に隣接し、第２に少なくとも１つの金属層に隣接して設けられる場合に、達成することができる。
【００２８】
以下に記載する実施例において本発明の利点を例として示す。
【実施例１】
【００２９】
厚さｔ＝０．２５ｍｍの２つの金属の外層、金属の層に隣接する厚さｔ＝０．２５ｍｍの２つの繊維強化プラスチック層、および厚さｔ＝０．５ｍｍの中間の繊維を含まないプラスチック層を含む複合材料の引張強さは、理論的には表１に記載した金属の層の断面積比（混合式）から得られ、表２に示す引張強さＲｍが得られる。
【００３０】
繊維強化プラスチック層は、ポリアミドマトリックス、および相互に直角に通る炭素繊維ファブリックを有し、４５体積％の繊維比率を有する。繊維強化プラスチック層の引張強さおよび密度は、Ｒｍ＝７８５ＭＰａおよびρ＝１．４３ｇ／ｃｍ３である。繊維を含まないポリアミドのプラスチック層の引張強さは、計算の際に考慮していない。
【００３１】
【表１】
2014509971.tif 000003
【００３２】
【表２】
2014509971.tif 000004
【実施例２】
【００３３】
２つの金属の外層、中間のポリアミドベースの繊維強化プラスチック層、および金属の層の間の２つのポリアミドベースの繊維フリーのプラスチック層を含む層厚みｔ＝１．５ｍｍの複合材料では、理論的には表３および４に示した引張強さが、第１に個々の金属の層の層厚みｔＭＳおよび第２に繊維強化プラスチック層の層厚みｔＦＫに応じて得られる。金属の層および繊維強化プラスチック層の材料は、実施例１のそれに対応する。繊維を含まないポリアミドのプラスチック層の引張強さは、計算の際に考慮していない。
【００３４】
【表３】
2014509971.tif 000005
【００３５】
【表４】
2014509971.tif 000006
【００３６】
次に本発明について、単なる例示である実施形態を示す図面を参照しながら下記に説明する。図面は以下のとおりである。
【図面の簡単な説明】
【００３７】
【図１】本発明による複合材料の実施形態例の層構造を図示する。
【図２】本発明による複合材料の実施形態例の層構造を図示する。
【図３】本発明による複合材料の実施形態例の層構造を図示する。
【図４】本発明による複合材料の実施形態例の層構造を図示する。
【図５】本発明による複合材料の実施形態例の層構造を図示する。
【図６】本発明による複合材料の実施形態例の層構造を図示する。
【図７】本発明による複合材料の実施形態例の層構造を図示する。
【図８】本発明による複合材料の実施形態例の層構造を図示する。
【図９】本発明による構造部材の実施形態例の斜視図である。
【発明を実施するための形態】
【００３８】
図１は、外側カバー層として２つの金属の外層２、３を有する複合材料１の層構造を示す。繊維ファブリックが中に入れられたポリアミドベースのマトリックスで作られた繊維強化プラスチック層４、４’が金属の層２、３に隣接する。繊維を含まないプラスチック層５の形態のコア層は、繊維強化プラスチック層４、４’で囲まれている。
【００３９】
図２は、外側カバー層として２つの金属の外層２、３を有する複合材料６の層構造を示す。この実施形態の例では、２つの繊維を含まないプラスチック層５、５’が金属の層２、３に隣接し、さらに繊維強化プラスチック層７の両側に隣接する。繊維強化プラスチック層７は、ポリアミドマトリックスおよび炭素繊維が相互に直角に通っているファブリックを有し、４５体積％の繊維比率を有する。繊維強化プラスチック層の引張強さおよび密度は、Ｒｍ＝７８５ＭＰａおよびρ＝１．４３ｇ／ｃｍ３である。
【００４０】
図３は、外側カバー層として２つの金属の外層２、３を有する複合材料８の層構造を示す。この実施形態の例では、２つの繊維を含まないプラスチック層５、５’が金属の層２、３に隣接し、さらに繊維強化プラスチック層４の両側に隣接する。繊維強化プラスチック層４は、この場合、繊維ファブリックを含むポリアミドベースのマトリックスにより形成される。
【００４１】
図４は、外側カバー層として２つの金属の外層２、３を含む複合材料１０の層構造を示す。２つの外側カバー層の間に繊維強化プラスチック１１のコア層がある。マトリックスは、短繊維を優先方向に配向して分布させたポリアミドベースのプラスチックからなる。
【００４２】
図５は、外側カバー層として２つの金属の外層２、３を有する複合材料１２の層構造を示す。２つの外側カバー層の間に繊維強化プラスチック１３のコア層がある。マトリックスは、繊維を当てずっぽうに分布させて供給したポリアミドベースのプラスチックからなる。
【００４３】
図６は、外側カバー層として２つの金属の外層２、３を有する複合材料１４の層構造を示す。２つの外側カバー層の間に、繊維強化プラスチック１５の３つの別々の相互に付着した層からなるコア層がある。繊維強化プラスチック１５の各層は、ポリアミドベースのマトリックスと繊維材料の種類および配置とに関し、同一に構築しても、また別々に構築してもよい。
【００４４】
図７は、実施例１による複合材料１６の層構造を示す。外側カバー層は、同一の金属の層２、３により形成され、各々が０．２５ｍｍの層厚みを有する。外側カバー層の内側には、付着促進剤１７を介して金属の層に結合された、やはり各々が０．２５ｍｍの層厚みを有する繊維強化プラスチック層７、７’が配置される。繊維強化プラスチック層７、７’は、この場合、ポリアミドマトリックス、および炭素繊維が相互に直角に通っているファブリックを有し、４５体積％の繊維比率を有する。繊維強化プラスチック層７、７’の引張強さおよび密度は、Ｒｍ＝７８５ＭＰａおよびρ＝１．４３ｇ／ｃｍ３である。コア層は、０．５ｍｍ厚の繊維を含まないポリアミド層５により形成される。繊維強化プラスチック層７、７’および繊維を含まないプラスチック層５のプラスチックは、完全には同一でなくても、同じであるため、プラスチック層５、７、７’は、付着促進剤を使用せずに相互に付着する。
【００４５】
図８は、実施例２による複合材料１８の層構造を示す。外側カバー層は、同一の金属の層２、３により形成され、各々が０．５ｍｍまたは０．７５ｍｍの層厚みを有する。外側カバー層の内側には、付着促進剤を使用せずに金属の層２、３に付着する、繊維を含まないポリアミド層５、５’がある。コア層は、繊維強化されたポリアミドベースのプラスチック層７により形成される。繊維強化プラスチック層７は、ポリアミドマトリックス、および炭素繊維が相互に直角に通っているファブリックを有し、４５体積％の繊維比率を有する。繊維強化プラスチック層７の引張強さおよび密度は、Ｒｍ＝７８５ＭＰａおよびρ＝１．４３ｇ／ｃｍ３である。繊維強化プラスチック層７および繊維を含まないプラスチック層５、５’のプラスチックは、完全には同一でなくても、同じであるため、各プラスチック層は、付着促進剤を使用せずに相互に付着する。
【００４６】
図９は、上述のタイプの複合材料から成形により製造された構造部材２０を示す。この場合、これはトンネル補強である。
【図１】
2014509971.tif 000007
【図２】
2014509971.tif 000008
【図３】
2014509971.tif 000009
【図４】
2014509971.tif 000010
【図５】
2014509971.tif 000011
【図６】
2014509971.tif 000012
【図７】
2014509971.tif 000013
【図８】
2014509971.tif 000014
【図９】
2014509971.tif 000015
【手続補正書】
【提出日】平成25年11月26日(2013.11.26)
【手続補正１】
【補正対象書類名】特許請求の範囲
【補正対象項目名】全文
【補正方法】変更
【補正の内容】
【特許請求の範囲】
【請求項１】
少なくとも１つの金属層（２、３）および少なくとも１つの繊維強化プラスチック層（４、４’、７、１１、１３、１５）を含む構造部材（２０）を製造するための、重ね合わせた平坦層の積層材の形態の複合材料（１、６、８、１０、１２、１４、１６、１８）であって、前記繊維強化プラスチック層（４、４’、７、１１、１３、１５）はポリプロピレン、ポリエチレン、ポリアミドおよび／またはこれらの混合物に基づくマトリックスを有し、前記金属層（２、３）は最大で前記繊維強化プラスチック層の引張強さに相当する引張強さを有することを特徴とする、複合材料。
【請求項２】
少なくとも１つのポリアミドベースの繊維を含まないプラスチック層（５、５’）が設けられることを特徴とする、請求項１に記載の複合材料。
【請求項３】
前記少なくとも１つの繊維強化プラスチック層（４、４’、７、１１、１３、１５）の前記マトリックスおよび／または前記少なくとも１つの繊維を含まないプラスチック層（５、５’）はポリエチレンを含むことを特徴とする、請求項１または２に記載の複合材料。
【請求項４】
前記少なくとも１つの繊維強化プラスチック層（４、４’、７、１１、１３、１５）の前記マトリックスおよび／または前記少なくとも１つの繊維を含まないプラスチック層（５、５’）はスチレン無水マレイン酸（ＳＭＡ）を含むことを特徴とする、請求項１〜３のいずれかに記載の複合材料。
【請求項５】
前記複合材料の前記少なくとも１つの繊維強化プラスチック層（４、４’、７、１１、１３、１５）における繊維の比率は、５体積％〜４０体積％、特に５体積％〜２０体積％であることを特徴とする、請求項１〜４のいずれかに記載の複合材料。
【請求項６】
前記少なくとも１つの繊維強化プラスチック層（４、４’、７、１１、１３、１５）はガラス繊維およびホウ素繊維などの無機繊維、炭素繊維およびタンパク質繊維などの有機繊維、ならびに／またはアラミド繊維およびポリエチレン繊維などのプラスチック繊維を含むことを特徴とする、請求項１〜５のいずれかに記載の複合材料。
【請求項７】
前記少なくとも１つの繊維強化プラスチック層（４、４’、７、１５）の繊維がレイドファブリック、編物もしくは織物、または一方向層として存在することを特徴とする、請求項１〜６のいずれかに記載の複合材料。
【請求項８】
前記少なくとも１つの金属層（２、３）は鋼またはアルミニウム材料で作られていることを特徴とする、請求項１〜７のいずれかに記載の複合材料。
【請求項９】
前記少なくとも１つの金属層（２、３）は４５０ＭＰａ未満の引張強さを有することを特徴とする、請求項１〜８のいずれかに記載の複合材料。
【請求項１０】
前記少なくとも１つの金属層（２、３）は０．１ｍｍ〜１ｍｍの厚さ、好ましくは最大０．７５ｍｍの厚さを有することを特徴とする、請求項１〜９のいずれかに記載の複合材料。
【請求項１１】
前記少なくとも１つの金属層（２、３）は陥凹部、凹部および／または開口部を有することを特徴とする、請求項１〜１０のいずれかに記載の複合材料。
【請求項１２】
前記少なくとも１つの金属層（２、３）は前記複合材料に対して最大５０体積％の比率を有することを特徴とする、請求項１〜１１のいずれかに記載の複合材料。
【請求項１３】
前記複合材料（１、６、８、１０、１２、１４、１６、１８）は０．５ｍｍ〜４．０ｍｍの層厚み、特に１．０ｍｍ〜３．０ｍｍの層厚みを有することを特徴とする、請求項１〜１２のいずれかに記載の複合材料。
【請求項１４】
一方の側で前記繊維強化または繊維を含まないプラスチック層（４、４’、５、５’、７、１１、１３、１５）に隣接し、もう一方の側で前記少なくとも１つの金属層（２、３）に隣接し、特に０．０１ｍｍ〜０．０５ｍｍの厚さを持つ接着促進層（１７）が設けられることを特徴とする、請求項１〜１３のいずれかに記載の複合材料。
【請求項１５】
複合材料から作られる、特に自動車用の構造部材（２０）であって、前記複合材料は請求項１〜１４のいずれかに記載の複合材料（１、６、８、１０、１２、１４、１６、１８）であることを特徴とする、構造部材。
【国際調査報告】
2014509971.tif 000016
2014509971.tif 000017
2014509971.tif 000018
2014509971.tif 000019
2014509971.tif 000020
2014509971.tif 000021